(57)【要約】      （修正有）【課題】燃料の酸化反応及び還元反応を誘導して燃料の燃焼を促進させることにより、特に高温における燃料節減効果が高く、しかも、燃焼時における排出硫黄を低減することができる多孔性酸化反応促進材及びその製造方法を提供する。【解決手段】（ａ）硫黄酸に砂糖を添加して反応させた反応物を焼成した後、粉砕して粉体を得、（ｂ）モリブデン粉末にタンタル粉末を混合し加熱して酸化物を得、（ｃ）メランジェに合成ゼオライトを混合した後、焼成して焼成体を得、（ｄ）（ａ）で得られた粉体に（ｂ）で得られた酸化物を混合した後、（ｃ）で得られた焼成体に（ａ）で得られた粉体及び（ｂ）で得られた酸化物混合物を混合及び粉砕した混合物を得、（ｅ）（ｄ）で得られた混合物に水を添加して成形した後、１７００〜１９００°Ｃで焼成して多孔性酸化反応促進材を得る。【選択図】なし【特許請求の範囲】
【請求項１】
流体物よりなるが、その表面には多数の孔が穿設された多孔性流体物の形状を有し、前記流体物はモリブデン、硫黄酸、砂糖、タンタル、メランジェ及び合成ゼオライトを含有することを特徴とする多孔性酸化反応促進材。
【請求項２】
前記流体物の組成比は、モリブデン１００重量部に対して、硫黄酸２０〜６０重量部、砂糖５〜４５重量部、タンタル５〜４５重量部、メランジェ５〜６０重量部及び合成ゼオライト５〜３０重量部であることを特徴とする請求項１に記載の多孔性酸化反応促進材。
【請求項３】
前記流体物は、環状の球状を有することを特徴とする請求項１に記載の多孔性酸化反応促進材。
【請求項４】
前記環状の球は、その直径が２〜５ｃｍであることを特徴とする請求項３に記載の多孔性酸化反応促進材。
【請求項５】
前記流体物は広い板状を有し、前記板には直径１〜２ｍｍの気孔が穿設されていることを特徴とする請求項１に記載の多孔性酸化反応促進材。
【請求項６】
（ａ）硫黄酸１００重量部に砂糖４０〜６０重量部を添加して反応させた反応物を１９００〜２０００°Ｃにおいて焼成した後、７５０〜１０００網目に粉砕して粉体を得るステップと、
（ｂ）モリブデン粉末１００重量部にタンタル粉末２５〜４５重量部を混合し、１６００〜２４００°Ｃに加熱して酸化物を得るステップと、
（ｃ）メランジェ１００重量部に対して合成ゼオライト３０〜５０重量部を混合した後、７００〜８００°Ｃにおいて焼成して焼成体を得るステップと、
（ｄ）前記（ａ）ステップにおける粉体１００重量部に（ｂ）ステップにおける酸化物２０〜４０重量部を混合した後、前記（ｃ）ステップにおける焼成体１００重量部に前記（ａ）ステップにおける粉体及び（ｂ）ステップにおける酸化物混合物３０〜５０重量部を混合及び粉砕した混合物を得るステップと、
（ｅ）前記（ｄ）ステップにおける混合物に水を添加して成形した後、１７００〜１９００°Ｃにおいて焼成するステップと、
を含むことを特徴とする多孔性酸化反応促進材の製造方法。
【発明の詳細な説明】
【技術分野】
【０００１】
本発明は多孔性酸化反応促進材及びその製造方法に係り、さらに詳しくは、砂糖、硫黄酸、モリブデン、タンタル、メランジェ及び合成ゼオライトを原料として製造した多孔性酸化反応促進ボール及び多孔性酸化反応促進打抜板に関する。
【背景技術】
【０００２】
各種の機械類において燃料消費を節減し且つ煤煙の排出を低減するには、燃料を完全に燃焼することを余儀なくされる。従来には、燃料供給ホースを波動役割的に設計して燃料の供給速度を調節するか、あるいは、燃料供給経路に磁石網を設けて燃料を通過させるか、あるいは、エアーフィルターにサイロン装置を設けて空気の噴射速度を調節するなど、燃料の完全燃焼を促す種々の方法が開発されているが、これらの方法は燃料節減及び煤煙低減効果があまり得られないのが現状である。
【０００３】
一般に、液状燃料は分子状となっており、この分子は原子と電子とから構成されており、実際に、前記原子は陽電荷を帯びた核を中心として陰電荷が一定の軌道を描きながら存在している。このような原子構造の液状燃料に外部から磁場などの外部エネルギーを加えると、原子構造が不安定の状態に切り替わって活性化（イオン化）されてしまう。このため、このような活性化状態をさらに極大化させるためには、活性金属に接触させて活性化させることが好ましく、また、燃料効率をさらに高めるために電子力と永久磁石などの磁力を適切に印加して液状燃料を活性化させることがさらに好ましい。
【０００４】
一方、本発明者は、沸石、酸化鉄、バリウム、長石、霞石閃長岩、ジルコパックス、白雲石、ベントナイト及びコーンウォール石などの金属、非金属個体素材を原料とする燃料節減用のセラミックボールを製造して、前記燃料節減用のセラミックボールを用いて機械類を作動させる場合、いかなる措置を取ることなく、同じ機械類を作動させた場合に比べて７〜２３％程度の燃料節減効果があることを検証している。ここで、前記燃料節減用のセラミックボールにより燃料が節減される原理は、前記セラミックボールが金属、非金属個体の素材と結合されて光波、磁場及び波長を発生することにより、燃料の完全燃焼を促すのである。このとき、適用可能な燃料としては、軽油、揮発油、灯油、C重油などがある。
【０００５】
そこで、本発明者らは、さらに優れた燃料節減効果を示しうる多孔性酸化反応促進材を開発するために鋭意努力した結果、硫黄酸、砂糖、モリブデン、タンタル、メランジェ及び合成ゼオライトを原料として、燃焼反応である酸化反応を誘導して燃焼の完全燃焼を促しながらも同時に還元反応を誘導して、燃焼の完全燃焼を促しながらも同時に還元反応を誘導して燃焼の過熱現象を防止し、燃焼時に排出ガス内に含有されている有毒硫黄を除去することのできる多孔性酸化反応促進ボール及び打抜板を製造することができるということを確認し、本発明を完成するに至った。
【発明の開示】
【発明が解決しようとする課題】
【０００６】
本発明の目的は、多孔性酸化反応促進材及びその製造方法を提供するところにある。
【課題を解決するための手段】
【０００７】
上記の如き目的を達成するために、本発明による多孔性酸化反応促進材は、流体物よりなるが、その表面には多数の孔が穿設された多孔性流体物の形状を有し、前記流体物はモリブデン、硫黄酸、砂糖、タンタル、メランジェ及び合成ゼオライトを含有することを特徴とする。
【０００８】
また、本発明は、（ａ）硫黄酸１００重量部に砂糖４０〜６０重量部を添加して反応させた反応物を１９００〜２０００°Ｃにおいて焼成した後、７５０〜１０００網目に粉砕して粉体を得るステップと、（ｂ）モリブデン粉末１００重量部にタンタル粉末２５〜４５重量部を混合し、１６００〜２４００°Ｃに加熱して酸化物を得るステップと、（ｃ）メランジェ１００重量部に対して合成ゼオライト３０〜５０重量部を混合した後、７００〜８００°Ｃにおいて焼成して焼成体を得るステップと、（ｄ）前記（ａ）ステップにおける粉体１００重量部に（ｂ）ステップにおける酸化物２０〜４０重量部を混合した後、前記（ｃ）ステップにおける焼成体１００重量部に前記（ａ）ステップにおける粉体及び（ｂ）ステップにおける酸化物混合物３０〜５０重量部を混合及び粉砕した混合物を得るステップと、（ｅ）前記（ｄ）ステップにおける混合物に水を添加して成形した後、１７００〜１９００°Ｃにおいて焼成するステップと、を含むことを特徴とする多孔性酸化反応促進材の製造方法を提供する。
【発明を実施するための最良の形態】
【０００９】
本発明は、一観点において、モリブデン、硫黄酸、砂糖、タンタル、メランジェ及び合成ゼオライトを含有する多孔性酸化反応促進材に関する。
【００１０】
本発明において、前記多孔性酸化反応促進材の組成比は、モリブデン１００重量部に対して硫黄酸２０〜６０重量部、砂糖５〜４５重量部、タンタル５〜４５重量部、メランジェ５〜６０重量部及び合成ゼオライト５〜３０重量部であることを特徴とする。
【００１１】
前記砂糖（Ｃ１２Ｈ２２Ｏ１１）とは、スクロースを主成分とする甘味料のことをいい、本発明において、砂糖は、得ようとする多孔性酸化反応促進材の胴体を構成する炭素体を得るために用いる。
【００１２】
前記硫黄酸は、無色の不揮発性液体であって、一般に、硫黄酸は吸湿性が強いため、硫黄酸と反応しない物質の水分を奪う用途に使用可能であり、本発明において、硫黄酸は、砂糖と反応して砂糖から炭素体を形成するために用いる。
【００１３】
前記モリブデンは、高温において鋼鉄及び他の合金の強度を高めるのに用いられる金属であって、他の金属や合金の融点以上においても強度が維持され、しかも、耐熱性及び耐食性に優れていることから、鉄合金と非鉄合金の製造に合金剤として比重高く用いられる。本発明において、モリブデンは、最終的に製造される多孔性酸化反応促進材の耐久性を高め、且つ、タンタルと反応して酸化物を生成することにより燃料の燃焼時に酸化反応を促す役割を果たす。
【００１４】
前記タンタルは周期律表５族に属する転移元素であって、展性及び軟性に富んでおり、鉄とタンタルとの合金は引っ張り強度が高く、しかも、耐酸性が良好であることから、化学工業用の耐酸剤の材料として用いられる。本発明において、タンタルは、最終的に製造される多孔性酸化反応促進材が燃料の燃焼反応、すなわち、酸化反応にも磨耗されることなくよく耐えるように耐久性を高め、モリブデンと反応して酸化物を生成することにより燃料の燃焼時に酸化反応を促す役割を果たす。
【００１５】
前記メランジェとは、地層が激しく振動しながら複雑な地質構造と逆断層が発達した後、堆積された岩石のことを言い、例えば、密度の低い堆積岩が上部板の下に引き摺られながら、破砕、変形が起こり、しかも、逆断層が生成されて複雑な構造を有することになったものをいう。本発明においては、メランジェは、酸素を押し出す役割を果たし、酸化反応を促すために用いられる。
【００１６】
前記合成ゼオライトは、天然ゼオライトに比べて高価であるが、鉱種及び細工特徴における多様性、製品の均質性及び効能に優れていることから、より高級用途の産業応用に多用され、主として精密化学工業の分野において用いられる。特に、合成ゼオライトは、合成ゼオライトならではの細工構造により引き起こされる分子体特性と選択的な吸着特性により、各種の混合気体を分離したり、特定の気体を吸着したりするのに優れた効能を発揮する。本発明において、合成ゼオライトは、過多な硫黄分子を吸着して脱硫作用をするために用いられる。
【００１７】
本発明において、前記多孔性酸化反応促進材は、流体物よりなるが、その表面には多数の孔が穿設された多孔性流体物の形状を有し、また、前記流体物には環状の球状を持たせて多孔性酸化反応促進ボールにすることができる。
【００１８】
また、前記多孔性酸化反応促進材は、前記流体物の形状を広い板状にして多孔性酸化反応促進打抜板にすることもできる。
【００１９】
本発明において、前記多孔性酸化反応促進ボールの直径は２〜５ｃｍであってもよく、前記多孔性酸化反応促進打抜板は直径１〜２ｍｍの気孔が穿設されていてもよい。
【００２０】
本発明による多孔性酸化反応促進ボールは、通常の燃料タンクに充填させて用いてもよく、多孔性酸化反応促進打抜板は、通常の燃料タンクに１以上を内部に取り付けて用いてもよいが、本発明はこれに制限されるものではない。
【００２１】
本発明による多孔性酸化反応促進材は、成形方法によって、ボールの形状または打抜板の形状に製造することができる。ここで、前記ボールの形状は直径が２〜５ｃｍの球状であることが好ましいが、容易に成形可能な形状であれば、必ずしも球状に限定されるとは限らない。
【００２２】
また、打抜板は矩形であり、厚さが５〜１０ｃｍの平板に直径１〜２ｍｍの気孔が多数穿設されている形状を有することが好ましいが、前記打抜板を取り付けようとする装置のサイズ、形状などによって成形時に前記打抜板のサイズ、形状などを調節することができる。
【００２３】
本発明は、他の観点において、次のステップを含む多孔性酸化反応促進材の製造方法に関する。
【００２４】
（ａ）硫黄酸１００重量部に砂糖４０〜６０重量部を添加して反応させた反応物を１９００〜２０００°Ｃにおいて焼成した後、７５０〜１０００網目に粉砕して粉体を得るステップと、
（ｂ）モリブデン粉末１００重量部にタンタル粉末２５〜４５重量部を混合し、１６００〜２４００°Ｃに加熱して酸化物を得るステップと、
（ｃ）メランジェ１００重量部に対して合成ゼオライト３０〜５０重量部を混合した後、７００〜８００°Ｃにおいて焼成して焼成体を得るステップと、
（ｄ）前記（ａ）ステップにおける粉体１００重量部に（ｂ）ステップにおける酸化物２０〜４０重量部を混合した後、前記（ｃ）ステップにおける焼成体１００重量部に前記（ａ）ステップにおける粉体及び（ｂ）ステップにおける酸化物混合物３０〜５０重量部を混合及び粉砕した混合物を得るステップ、及び、
（ｅ）前記（ｄ）ステップにおける混合物に水を添加して成形した後、１７００〜１９００°Ｃにおいて焼成して、 多孔性酸化反応促進材を得るステップ。
【００２５】
本発明による多孔性酸化反応促進材を製造する方法を調べてみると、大きく、硫黄酸と砂糖の粉体、モリブデンとタンタルの酸化物、及びメランジェと合成ゼオライトの焼成体の３種類の構成成分を用いる。
【００２６】
第一に、硫黄酸と砂糖の粉体を製造する。
【００２７】
砂糖を硫黄酸に含浸すると、激しい反応が起こるが、反応後８〜１０時間が経過してから反応物を水により洗浄すると、炭素体が得られる。前記炭素体を１９００〜２００°Ｃにおいて焼成するが、このとき、１９００°Ｃ未満において焼成すると、砂糖から得られた炭素体が正常に焼成されないという問題点があり、２０００°Ｃを超える温度において焼成すると、焼成温度の増大による実益がない。前記焼成された炭素体を７５０〜１０００網目に粉砕して粉体を得る。このとき、７５０網目未満に粉砕すると、粉末があまりにも微細化し過ぎて成形が容易ではなく、１０００網目を超えるサイズに粉砕すると、所望の形状に成形することが容易ではないという問題点がある。
【００２８】
第二に、モリブデン粉末とタンタル粉末の酸化物を製造する。
【００２９】
モリブデン粉末１００重量部にタンタル粉末２５〜４５重量部を誘導炉において１６００〜２４００°Ｃの温度に加熱すると、モリブデンとタンタルとの反応により白色に近い乳白色の酸化物が得られる。
【００３０】
このとき、モリブデン粉末１００重量部に対してタンタル粉末を２５重量部未満で添加すると、最終的に製造される多孔性酸化反応促進材の耐久性が低下するという問題点があり、４５重量部を超えると、タンタル添加量の増大による実益がない。また、誘導炉において１６００°Ｃの温度未満に加熱すると、モリブデンとタンタルとの反応がなさなれないという問題点があり、２４００°Ｃを超える温度に加熱すると、過熱により得ようとする物性の酸化物が得られないという問題点がある。
【００３１】
第三に、メランジェの合成ゼオライトの焼成体を製造する。
【００３２】
メランジェ１００重量部に対して合成ゼオライトを添加して加熱焼成した焼成体は、構造性メランジェ及び堆積メランジェの塩アルカリ性と合成ゼオライトが有するアルカリ性により硫黄を除去する役割を果たす。すなわち、上記において製造された砂糖と硫黄酸の粉体及びモリブデンとタンタルの酸化物から発生可能な酸素分子と水素分子が燃料の燃焼時に発生する硫黄分子を取り囲むような反応が起こるが、メランジェと合成ゼオライトの焼成体がこのような反応を持続させて燃料の燃焼時に有毒性の硫黄を除去することになる。
【００３３】
本発明による多孔性酸化反応促進材は、燃料の酸化反応及び還元反応を誘導して、燃料の完全燃焼を促すとともに、燃料燃焼時における過熱現象を防いで燃料の燃焼を安定化させる役割及び有毒性硫黄を除去する役割を果たす。
【００３４】
本発明による多孔性酸化反応促進ボール及び打抜板は、高分子、酸性溶液、金属、鉱物などが結合されて燃料の酸化還元反応を促すことから、燃料の完全燃焼を促す。また、燃料が燃焼するときに有毒性硫黄が発生する場合、脱硫の効果も期待することができる。このときに適用可能な燃料としては、軽油、揮発油、灯油、Ｃ重油などがある。
【実施例】
【００３５】
以下、実施例を挙げて本発明をより詳細に説明する。但し、これらの実施例は単に本発明を一層詳しく説明するためのものであり、本発明の要旨により本発明の範囲がこれらの実施例に限定されるものではないということは、当業者にとって明らかである。
【００３６】
実施例１：多孔性酸化反応促進ボールの製造
砂糖１００ｇを硫黄酸２３０ｇに含浸して反応させた後、９時間後に水により洗浄して炭素体を得た。前記炭素体を１９００〜２０００°Ｃにおいて焼成した後、９００〜１０００網目に粉砕させた粉体を得た。
【００３７】
モリブデン粉末１００ｇとタンタル粉末３０ｇを容器に入れて誘導炉において１９００〜２０００°Ｃの温度に加熱した後、白色に近い乳白色の酸化物を得た。
【００３８】
メランジェ１００ｇに合成ゼオライト４０ｇを添加した後、７００〜８００°Ｃにおいて焼成して焼成体を得た。
【００３９】
前記粉体１００ｇ、酸化物８０ｇ及び焼成体６０ｇを混合し、ここに水４０ｇを添加して成形した。成形物を１７５０〜１８５０°Ｃにおいて焼成して多孔性酸化反応促進ボールを得た。
【００４０】
前記得られた多孔性酸化反応促進ボールは燃料タンクに直接的に充填して用いてもよく、別途のケースに充填して燃料タンクの内部または外部に挿入することにより用いてもよい。
【００４１】
図１は、本発明による多孔性酸化反応促進ボールを燃料タンクに充填した様子を示す図であり、図２は、本発明による多孔性酸化反応促進ボールをケースの内部に充填した燃料活性化装置の概略図であり、図３は、本発明により多孔性酸化反応促進ボールをケースの内部に充填した燃料活性化装置をケースを燃料タンクに取り付けた様子を示す図である。
【００４２】
図１に示すように、燃料は、燃料タンク１内に流入口２を介して流れ込んで充填され、流出口３を介して流出する。燃料タンク１内に本発明の多孔性酸化反応促進ボール５を充填すると、流入口２から流れ込んだ燃料と相互作用をして燃料の完全燃焼を促すことになる。このとき、燃料タンクの流入口２と流出口３は多孔板４により塞いで燃料のみが容易に流出する一方、多孔性酸化反応促進ボール５は流入口と流出口に抜け出ないように措置する。
【００４３】
本発明による多孔性酸化反応促進ボール５は、燃料タンク内に直接的に充填して用いてもよいが、図２に示すように、流入口７と流出口８を有するケース内に燃料節減用の多孔性酸化反応促進ボール５を充填し、多孔板４により流入口７及び流出口８を塞いで燃料のみが流出するような別途の燃料活性化装置を製作して多用途で用いてもよい。別途の燃料活性化装置を用いると、多孔性酸化反応促進ボールを直接的に燃料タンク内に充填するよりも管理が便利であり、しかも、ある燃料活性化装置を他の燃料タンクに移して用いることが容易になる利点がある。
【００４４】
図３は、燃料タンク１内に多孔性酸化反応促進ボール５を充填した燃料活性化装置６を燃料タンク１の内部に挿入した様子を示す図であり、燃料活性化装置６の流出口が燃料タンクの流出口３に連結するように配置して用いる。
【００４５】
また、図４は、燃料タンクの外部に取り付けるのに適するように講じられた燃料活性化装置を示すものである。すなわち、自動車の燃料タンクなどの外部に取り付けて燃料節減効果が得られる燃料活性化装置であって、流入口７及び流出口８を備えた装置の内部に本発明による多孔性酸化反応促進ボール５を充填して用いる。多孔性酸化反応促進ボール５が抜け出ないように多孔袋により流入口７及び流出口８への連結個所を取り囲んで燃料の流出だけを許容する。図４中、矢印は燃料が出入りする経路を示す。
【００４６】
前記燃料活性化装置６の外部ケースはプラスチック材質よりなることが一般的であるが、本発明はこれに限定されるものではない。
【００４７】
実施例２：多孔性酸化反応促進打抜板の製造
砂糖１００ｇを硫黄酸２３０ｇに含浸して反応させた後、９時間後に水により洗浄して炭素体を得た。前記炭素体を１９００〜２０００°Ｃにおいて焼成した後、９００〜１０００網目に粉砕させた粉体を得た。
【００４８】
モリブデン粉末１００ｇとタンタル粉末３０ｇを容器に入れて誘導炉において１９００〜２０００°Ｃの温度に加熱した後、白色に近い乳白色の酸化物を得た。
【００４９】
メランジェ１００ｇに合成ゼオライト４０ｇを添加した後、７００〜８００°Ｃにおいて焼成して焼成体を得た。
【００５０】
前記粉体１００ｇ、酸化物８０ｇ及び焼成体６０ｇを混合し、ここに水４０ｇを添加して押出成形した。成形物を１７５０〜１８５０°Ｃにおいて焼成して多孔性酸化反応促進打抜板を得た。
【００５１】
実施例３：多孔性酸化反応促進ボールを用いた船舶エンジンの燃料消費量の測定
船舶の燃料タンクに実施例１において製造された多孔性酸化反応促進ボールを充填させた後、前記燃料タンクに連結されている船舶エンジンを作動させた。
【００５２】
その結果、表１に示すように、船舶の燃料消費量は５５．６〜７４．９Ｌ／ｈであることが分かった。
【００５３】
【表１】
2009263613.tif 000002
【００５４】
実施例４：多孔性酸化反応促進打抜板を用いた船舶エンジンの燃料消費量の測定
船舶の燃料タンクに実施例２において製造された多孔性酸化反応促進打抜板を取り付けた後、前記燃料タンクに連結されている船舶エンジンを作動させた。
【００５５】
その結果、表２に示すように、船舶の燃料消費量は５８．６６〜７６．６Ｌ／ｈであることが分かった。
【００５６】
【表２】
2009263613.tif 000003
【００５７】
比較例１：多孔性酸化反応促進材を用いない船舶エンジンの燃料消費量の測定
燃料タンクに連結されている船舶エンジンを稼動して前記船舶エンジンの燃料消費量を測定した結果、表３に示すように、船舶の燃料消費量は８０．５〜９２．６Ｌ／ｈであることが分かった。
【００５８】
【表３】
2009263613.tif 000004
【産業上の利用可能性】
【００５９】
本発明による多孔性酸化反応促進材である多孔性酸化反応促進ボール及び多孔性酸化反応促進打抜板を揮発油、軽油、灯油、C重油などの燃料を燃焼させるときに用いると、燃料の酸化反応及び還元反応を誘導して燃料の燃焼を促進させることにより、特に高温における燃料節減効果が高く、しかも、燃料の燃焼時における排出硫黄の量を低減することができるという効果がある。
【００６０】
以上、本発明の内容の特定の部分を詳述したが、当業界における通常の知識を有する者にとって、このような具体的な記述は単なる好適な実施様態に過ぎず、これにより本発明の範囲が制限されることはないという点は明らかであろう。よって、本発明の実質的な範囲は特許請求の範囲とこれらの等価物により定まると言えるであろう。
【図面の簡単な説明】
【００６１】
【図１】本発明による多孔性酸化反応促進ボールを燃料タンクに充填した様子を示す図である。
【図２】本発明による多孔性酸化反応促進ボールをケースの内部に充填した燃料活性化装置の概略図である。
【図３】本発明による多孔性酸化反応促進ボールをケースの内部に充填した燃料活性化装置のケースを燃料タンクに取り付けた様子を示す図である。
【図４】燃料タンクの外部に取り付けるのに適するように講じられた燃料活性化装置を示す図である。
【符号の説明】
【００６２】
１・・燃料タンク
２・・流入口
３・・流出口
４・・多孔板
５・・多孔性酸化反応促進ボール
６・・燃料活性化装置
７・・燃料活性化装置の流入口
８・・燃料活性化装置の流出口
９・・ゴムパッキン
【図１】
2009263613.tif 000005
【図２】
2009263613.tif 000006
【図３】
2009263613.tif 000007
【図４】
2009263613.tif 000008